(57)【要約】【課題】キャップやシート状蓋材を使用しないシート成型容器であって、シート材の材質構成を工夫することにより、容器を自立可能とするとともに、耐圧性、成型適性、酸素バリア性を付加することを可能にする成型用積層シート及び成型容器を提供する。【解決手段】樹脂フィルム基材層21と接着層22と共押し出しシーラント層23とからなり、シーラント層が層内側から順にナイロン層24と接着層25とポリエチレン層26とからなる積層シート1 にて成型され、折目a を介して両側に線対称形の各々シート領域1A、1Aを備えたシート1 に、該シートの四方周囲にシール用フランジ部2,2,3,3 を残して立体成型された各々収納用凹部4,4 を備え、該フランジ部と各々収納用凹部を折目ａを介して重ね合わせ、前記シール用フランジ部の重ね合わせ面が密封シールされ、取出口となる個所に収納用凹部側から延設した未シール領域が設けられ容器の底面部5 が平坦面を呈して自立可能である。【選択図】図３
2005111920.tif 000002
【特許請求の範囲】
【請求項１】
樹脂フィルム基材層と接着層と共押し出しシーラント層とからなることを特徴とする成型用積層シート。
【請求項２】
前記共押し出しシーラント層が、層内側から順にナイロン層と接着層とポリエチレン層とからなることを特徴とする請求項１記載の成型用積層シート。
【請求項３】
前記ポリエチレン層が、密度０．９ｇ／ｃｍ3 以上の線状低密度ポリエチレンであることを特徴とする請求項２記載の成型用積層シート。
【請求項４】
前記ナイロン層が、酸素バリア性のある☆結晶性ポリアミドであることを特徴とする請求項２又は３記載の成型用積層シート。
【請求項５】
前記ナイロン層と接着層との間に、接着層とガスバリア性のエチレン−ビニルアルコール共重合体層とをこの順に積層したことを特徴とする請求項２乃至４のいずれか１項記載の成型用積層シート。
【請求項６】
前記エチレン−ビニルアルコール共重合体層のエチレン含有率が、３０モル％以上であることを特徴とする請求項５記載の成型用積層シート。
【請求項７】
前記樹脂フィルム基材層がポリエチレンフィルム又はポリエチレンテレフタレートフィルムであることを特徴とする請求項１乃至６のいずれか１項記載の成型用積層シート。
【請求項８】
前記樹脂フィルム基材層面に印刷が施されていることを特徴とする請求項１乃至７のいずれか１項記載の成型用積層シート。
【請求項９】
前記樹脂フィルム基材層２１の層外側に、接着層３０を介して接着された延伸ポリエチレンテレフタレートフィルム又は☆非晶性ポリエチレンテレフタレートフィルムを基材３１とする印刷層２９を、該基材３１の外面側又は内面側に設けたことを特徴とする請求項１乃至７のいずれか１項記載の成型用積層シート。
【請求項１０】
折目ａを介して両側に線対称形の各々シート領域１Ａ、１Ａを備えた成型用積層シート１に該シート１の四方周囲にシール用フランジ部２、２、３、３を残して立体成型された各々収納用凹部４、４を備え、該シール用フランジ部と各々収納用凹部を折目ａを介して重ね合わせ、前記シール用フランジ部の重ね合わせ面を密封シールしたシート成型容器であって、前記密封シールされるシール用フランジ部２、２、３、３のうち内容物取出口となる個所に収納用凹部４、４側から延設した未シール領域が設けられ、シート成型容器の底面部５が折目ａを中心線とする平坦面を呈して自立可能であることを特徴とするシート成型容器。
【請求項１１】
前記密封シールされるシール用フランジ部２、２、３、３のうち、前記未シール領域を挟んで両側のシール用フランジ部と未シール領域の上周部とに亘って、ハーフカット線が施され、開封時には前記ハーフカット線を折り曲げてフランジ部と未シール領域の上周部とを切除し、容器開封できるようにしたことを特徴とする請求項１０記載のシート成型容器。
【請求項１２】
前記密封シールされるシール用フランジ部２、２、３、３のうち前記未シール領域を挟んで両側のシール用フランジ部と未シール領域とに亘ってハーフカット線が施され、開封時には前記ハーフカット線を折り曲げてフランジ部と未シール領域を切除し、容器開封で
きるようにしたことを特徴とする請求項１０記載のシート成型容器。
【請求項１３】
請求項１０乃至１２のいずれか１項記載のシート成型容器であって、液体内容物の１回使い切り容器又は使い捨て容器として用いることを特徴とするシート成型容器。
【発明の詳細な説明】
【技術分野】
【０００１】
本発明は、シート成型容器の分野、特にキャップを使用しない自立可能なシート成型容器であって、そのシート材の材質構成を工夫することにより、耐圧性、成型適性、酸素バリア性を付加することを可能にした成型用積層シート及びその成型用積層シートを用いて成型した成型容器に関する。
【背景技術】
【０００２】
従来、シャンプー、リンス、化粧水等のコスメティック用液体や、トイレタリー用液体や、食器洗剤液などキッチン用液体を充填包装した使い切り液体容器や、試供品液体容器としては、例えば、実際の所定商品の形状を型取った形状に射出成型されたガラス瓶容器やプラスチックボトル容器があり、また小容量タイプの偏平パウチ形状容器や、シート成型容器とシート状蓋材とを組み合わせたピールオープン開封可能なポーション容器（ポーションパック）等がある。
【０００３】
しかしながら、実際の所定商品の形状を型取ったガラス瓶容器やプラスチックボトル容器では、容器本体に自立性はあるものの、容器本体とは別にキャップを必要とすることから包装コストが高くなり、また、充填が難しく、生産効率が低いという難点がある。
【０００４】
また、その容器本体の表面に商品情報の表示や、絵柄や彩色を施す場合は、簡単な商品情報や絵柄をシルクスクリーン印刷などにより容器本体の表面にポイント印刷するか、若しくは予め商品情報や絵柄の印刷されたラベルを容器本体の表面に貼着するなどの対応に限定される。
【０００５】
特に、実際の所定商品の形状を型取った容器が、ガスバリア性を必要とするプラスチックボトル容器の場合には、プラスチック射出成型による容器成型おいてガスバリア性を付与することが難しく、現実には、ガスバリア層としてエチレン−ビニルアルコール共重合体層（ＥＶＯＨ層）を中間層に積層してプラスチックボトル容器を射出成型する技術や、プラスチックボトル容器を射出成型後にボトル容器内面に化学蒸着（ＣＶＤ）によりガスバリア性蒸着層を付与する技術はあるが、生産コストが非常に高くなるという問題があった。
【０００６】
また、小容量の偏平パウチ形状容器は、実際の所定商品の形状を型取った射出成型容器と比較して、生産コストが安価な長所はあるものの、容器本体に自立性がなく、また、その容器形状が実際の所定商品の形状とは大きく異なるために、容器の外観が顧客に目立ち難く、顧客の購買意欲を高めるための起因に結び付き難い面があり、また、特に粘性のある液体内容物を充填した場合には、偏平パウチ容器であるために容器から内容物を取り出し難いといった欠点があった。
【０００７】
また、シート成型容器とシート状蓋材との組み合わせによる、特に粘性の低い液体内容物を充填したポーションパックの場合は、蓋材をピールオープンして容器を開封する際に、内容物の垂れや跳ね、あるいは容器外への不用意な流出が発生して、衣服や周囲を汚したりして、ハンドリング性の悪さが問題になり、液体内容物を充填するために使用する場合は、クリーム状など高粘性の内容物に限定されるものである。
【０００８】
また、ポーションパックの場合は、蓋材をピールオープンして開封する際は、容器外への不用意な内容物の流出を避けるために、シート成型容器側を底面側にして開封する必要があり、容器成型の形状が限定されるものであり、また、シート成型容器の底面を起立さ
せた状態で容器側面を下にして自立させることができないものである。
【特許文献１】特開２００２−１７９１４０号公報
【発明の開示】
【発明が解決しようとする課題】
【０００９】
本発明の課題は、特にキャップやシート状蓋材を使用しないシート成型容器であって、シート材の材質構成を工夫することにより、容器を自立可能とするとともに、耐圧性、成型適性、酸素バリア性を付加することを可能にする成型用積層シート及びその成型用積層シートを用いて成型した成型容器を提供することにある。
【課題を解決するための手段】
【００１０】
本発明の請求項１に係る発明は、樹脂フィルム基材層２１と接着層２２と共押し出しシーラント層２３とからなることを特徴とする成型用積層シートである。
【００１１】
本発明の請求項２に係る発明は、上記請求項１に係る成型用積層シートにおいて、前記共押し出しシーラント層２３が、層内側から順にナイロン層２４と接着層２５とポリエチレン層２６とからなることを特徴とする成型用積層シートである。
【００１２】
本発明の請求項３に係る発明は、上記請求項２に係る成型用積層シートにおいて、前記ポリエチレン層２６が、密度０．９ｇ／ｃｍ3 以上の線状低密度ポリエチレンであることを特徴とする成型用積層シートである。
【００１３】
本発明の請求項４に係る発明は、上記請求項２又は３に係る成型用積層シートにおいて、前記ナイロン層２４が、酸素バリア性のある☆結晶性ポリアミドであることを特徴とする成型用積層シートである。
【００１４】
本発明の請求項５に係る発明は、上記請求項２乃至４のいずれか１項に係る成型用積層シートにおいて、前記ナイロン層２４と接着層２５との間に、接着層２７とガスバリア性のエチレン−ビニルアルコール共重合体層２８とをこの順に積層したことを特徴とする成型用積層シートである。
【００１５】
本発明の請求項６に係る発明は、上記請求項５に係る成型用積層シートにおいて、前記エチレン−ビニルアルコール共重合体層２８のエチレン含有率が、３０モル％以上であることを特徴とする成型用積層シートである。
【００１６】
本発明の請求項７に係る発明は、上記請求項１乃至６のいずれか１項に係る成型用積層シートにおいて、前記樹脂フィルム基材層２１がポリエチレンフィルム又はポリエチレンテレフタレートフィルムであることを特徴とする成型用積層シートである。
【００１７】
本発明の請求項８に係る発明は、上記請求項１乃至７のいずれか１項に係る成型用積層シートにおいて、前記樹脂フィルム基材層２１の外面側若しくは内面側に印刷層２９が施されていることを特徴とする成型用積層シートである。
【００１８】
本発明の請求項９に係る発明は、上記請求項１乃至７のいずれか１項に係る成型用積層シートにおいて、前記樹脂フィルム基材層２１の層外側に、接着層３０を介して接着された延伸ポリエチレンテレフタレートフィルム又は☆非晶性ポリエチレンテレフタレートフィルムを基材３１とする印刷層２９を、該基材３１の外面側又は内面側に設けたことを特徴とする成型用積層シートである。
【００１９】
本発明の請求項１０に係る発明は、折目ａを介して両側に線対称形の各々シート領域１Ａ、１Ａを備えた成型用積層シート１に該シート１の四方周囲にシール用フランジ部２、２、３、３を残して立体成型された各々収納用凹部４、４を備え、該シール用フランジ部と各々収納用凹部を折目ａを介して重ね合わせ、前記シール用フランジ部の重ね合わせ面を密封シールしたシート成型容器であって、前記密封シールされるシール用フランジ部２、２、３、３のうち内容物取出口となる個所に収納用凹部４、４側から延設した未シール領域８が設けられ、シート成型容器の底面部５が折目ａを中心線とする平坦面を呈して自立可能であることを特徴とするシート成型容器である。
【００２０】
本発明の請求項１１に係る発明は、上記請求項１０に係るシート成型容器において、前記密封シールされるシール用フランジ部２、２、３、３のうち前記未シール領域８を挟んで両側のシール用フランジ部と未シール領域８の上周部とに亘ってハーフカット線が施され、開封時には前記ハーフカット線を折り曲げてフランジ部と未シール領域８の上周部とを切除し、容器開封できるようにしたことを特徴とするシート成型容器である。
【００２１】
本発明の請求項１２に係る発明は、上記請求項１０に係るシート成型容器において、前記密封シールされるシール用フランジ部２、２、３、３のうち前記未シール領域８を挟んで両側のシール用フランジ部と未シール領域８とに亘ってハーフカット線が施され、開封時には前記ハーフカット線を折り曲げてフランジ部と未シール領域８を切除し、容器開封できるようにしたことを特徴とするシート成型容器である。
【００２２】
本発明の請求項１３に係る発明は、上記請求項１０乃至１２のいずれか１項に係るシート成型容器であって、液体内容物の１回使い切り容器又は使い捨て容器として用いることを特徴とするシート成型容器である。
【発明の効果】
【００２３】
本発明のシート成型用積層シートは、基材シートとしてポリエチレンフィルム又はポリエチレンテレフタレートフィルムを用いているため、基材シートに対して直接印刷が可能であり、又はその基材シートに対して別途印刷された基材を接着剤層を介して積層することができ、印刷されたラベル等を用いずに容易にシートを美装化することが可能となり、また、本発明のシート成型用積層シートは、中間層としてガスバリア性のあるエチレン−ビニルアルコール（ＥＶＯＨ）樹脂層やナイロン層を積層してあるため、ガスバリア性のあるシート成形容器を生産するための好適な成型用シート材料として効果的であり、またナイロン層を積層することにより、容易に耐圧強度のあるシート成形容器を生産するための好適な成型用シート材料として効果的である。また、そのナイロン層の厚さを適宜に調整することにより、成型適性の良好な成型用シート材料を得ることができ、シート成型用積層シートにより成型される容器への多様な機能付与が容易にできる効果がある。
【００２４】
本発明のシート成型用積層シートは、共押し出しシーラント層の最表層（シート成型容器の最内層）に直鎖型の低密度ポリエチレンを用いることにより、強シール性や、耐圧適性や、液噛みシール適性を付与することができ、またシーラント層の厚さを適宜に限定することにより、ハーフカット部の手切れ性を改善することができ、また、その最表層のポリエチレン層の密度を限定することにより、成型前の加熱工程でのシーラント層表面のブロッキング発生を回避させることが可能となる。
【００２５】
本発明のシート成型容器は、内容物の取出口を付加する際に、容器本体の一部にハーフカット加工を施すことにより容易に付加することが可能であり、容器本体の取出口に別体のキャップを必要としないことから、包材コスト及び容器製造コストが安価になり、また容器内への内容物を充填し易く、生産効率を向上できる。また、本発明のシート成型容器
は、ハーフカットを介してワンタッチで開封できるため、粘度の低い液体内容物であっても、液体の垂れや跳ねなどの発生なく、開封時における内容物の不用意な流出を回避できて、取り扱いが容易である。
【００２６】
また、本発明のシート成型容器は、シート成型用積層シートを二つ折目を介してその両側の領域に、その折目を対称軸として線対称に周囲のシール用フランジ部を残して各々収納部が成型されており、その線対称の各々収納部の容器底面部となる面が、その折目に沿って垂直に成型されているため、その折目を折り曲げて各々収納部を重ね合わせ、シール用フランジ部をヒートシールすることにより立体形状の容器として形成でき、容器形成後の各々収納部の容器底面部となる面は折目に沿って垂直に成型されているために平坦になって自立が可能となるものである。
【００２７】
また、本発明のシート成型容器は、偏平形状のパウチ容器と同様の工程数にて生産できるだけでなく、偏平形状のパウチ容器と比較して成型形状の自由度が高く、実商品に近似する形状の容器への成型が可能であり、顧客の購買意欲へのアプローチに結び付き易い容器を提供できるものである。
【発明を実施するための最良の形態】
【００２８】
本発明のシート成型用積層シートを、図１（ａ）〜（ｄ）の側断面図に基づいて以下に詳細に説明すれば、図１（ａ）に示すように、樹脂フィルム基材層２１と、接着層２２と、共押し出しシーラント層２３とからなる積層シートである。
【００２９】
前記共押し出しシーラント層２３は、図１（ｂ）に示すように層内側から順に、ナイロン層２４と、接着層２５と、ポリエチレン層２６とからなり、例えば、前記ポリエチレン層２６には、密度０．９ｇ／ｃｍ3 以上の線状低密度ポリエチレンが用いられ、☆前記ナイロン層２４には、ナイロン６フィルム、ナイロン６６フィルム、ナイロン１２フィルム、ナイロンＭＸＤ６フィルムのうちのいずれかを用いることができるが、特に、酸素バリア性のある☆結晶性ポリアミドであるナイロンＭＸＤ６フイルムが好適である。
【００３０】
☆酸素バリア性のある結晶性ポリアミドとしてのナイロンＭＸＤ６フィルムは、メタキシレンジアミン（ＭＸＤＡ）とアジピン酸との重縮合反応から得られる結晶性のポリアミドであり、ナイロン６、ナイロン６６などとは異なり、主鎖中に芳香族環を有するため、ガスバリア性が良く、強度があり、２次加工適性が良好である特性がある。ナイロンＭＸＤ６としては、例えば、三菱ガス化学（株）製、東洋紡（株）製等のＭＸＤ６フィルムが用いられる。
【００３１】
本発明のシート成型用積層シートは、また、図１（ｃ）に示すように、前記共押し出しシーラント層２３のナイロン層２４と接着層２５との間に、接着層２７とガスバリア性のエチレン−ビニルアルコール共重合体層２８とをこの順に積層されていてもよい。その場合に、前記エチレン−ビニルアルコール共重合体層２８のエチレン含有率は３０モル％以上であることが適当である。
【００３２】
本発明のシート成型用積層シートの前記樹脂フィルム基材層２１は、例えばポリエチレンフィルム又はポリエチレンテレフタレートフィルムが用いられる。
【００３３】
また、本発明のシート成型用積層シートは、図１（ａ）に示すように、前記樹脂フィルム基材層２１の外面側若しくは内面側に、該シートを用いて成型された物品又は容器の内容に関する情報や絵柄、彩色を表示する印刷層２９を施すようにしてもよい。
【００３４】
また、本発明のシート成型用積層シートは、図１（ｄ）に示すように、前記樹脂フィル
ム基材層２１の層外側に、接着層３０を介して接着される延伸ポリエチレンテレフタレートフィルム又は☆非晶性ポリエチレンテレフタレートフィルム（ＡＰＥＴ又はＰＥＴＧ）を基材３１とする印刷層２９を、該基材３１の外面側、又は内面側に設けるようにしてもよい。
【００３５】
☆非晶性ポリエチレンテレフタレート（ＡＰＥＴ）は、ポリエチレンテレフタレート（テレフタル酸とエチレングリコールを重合したもの）と、イソフタル酸、アジピン酸、シクロヘキサンジメタノール、ジエチレングリコール（変性グリコール）等を共重合して、ポリエチレンテレフタレートのエチレングリコール成分の一部を、イソフタル酸、アジピン酸、シクロヘキサンジメタノール、変性グリコール等で代替することにより、ポリエチレンテレフタレートの結晶化をし難くした非晶性ＰＥＴであり、通常のポリエチレンテレフタレート（結晶性ＰＥＴ）と比較して、より柔軟性と強靱性を併せもち、また、透明性とヒートシール性が良好であり、成型加工などの２次加工適性に優れている。
【００３６】
☆非晶性ポリエチレンテレフタレート（ＰＥＴＧ）は、ポリエチレンテレフタレート（テレフタル酸とエチレングリコールを重合したもの）と、１，４−シクロヘキサンジメタノール、ジエチレングリコール（変性グリコール）等を共重合して、ポリエチレンテレフタレートのエチレングリコール成分の一部を、１，４−シクロヘキサンジメタノール、変性グリコール等で代替することにより、ポリエチレンテレフタレートの結晶化をし難くした非晶性ＰＥＴであり、通常のポリエチレンテレフタレート（結晶性ＰＥＴ）と比較して、より柔軟性と強靱性を併せもち、透明性とヒートシール性が良好で、成型加工などの２次加工適性に優れている。
【００３７】
次に本発明のシート成型容器を、図２、図３の全体斜視図に基づいて以下に詳細に説明すれば、本発明のシート成型容器は、上記の本発明のシート成型用積層シートを用いて、真空成型又は圧空成型方式にて成型された容器である。
【００３８】
本発明のシート成型容器は、図２に示すように、シート成型用積層シート１には、中間の二つ折目線ａを介して両側に、その折目線ａを対称軸線として線対称形に各々シート領域１Ａ、１Ａを備えている。
【００３９】
前記成型用積層シート１の各々シート領域１Ａ、１Ａには、折目線ａを対称軸として線対称に周囲のシール用フランジ部として、上部フランジ部２、２、側部フランジ部３、３を残して各々収納用凹部４、４が成型され、その線対称の各々収納凹部４、４には、その折目線ａに沿って垂直方向に、成型完成後の容器の底部となる底面部５、５が成型されていて、各々収納凹部４は前記底面部５と胴面部６と上面部７とにより構成されている。なお、本発明においては、例えば、容器の注出口（開封口）となる形状部分として、収納用凹部４に連続して注出口用の収納用凹部４Ａ、４Ａが、同様に線対称形に成型されていてもよい。
【００４０】
図２に示すように、前記成型用積層シート１の各々シート領域１Ａ、１Ａのシール用フランジ部２、２、３、３のうち、内容物取出口となる個所には、例えば収納用凹部４、４、又は注出口用の収納用凹部４Ａ、４Ａから連続して延設した未シール領域８が設けられている。
【００４１】
図３は、成型された収納用凹部４、４を備えた積層シート１の各々シート領域１Ａ、１Ａを折目線ａに沿って折り曲げて、各々収納凹部４、４と、その周囲のシール用フランジ部（上部フランジ部２、２、側部フランジ部３、３）を重ね合わせた状態を示す。
【００４２】
重ね合わせられる各々収納凹部４、４内に内容物を充填した後、各々収納凹部４、４と
、その周囲のシール用フランジ部を重ね合わせ、重ね合わせた周囲のシール用フランジ部２、２、３、３を、その内容物取出口となる未シール領域８を残してヒートシールすることにより、立体形状の成型容器（例えば、ボトル形状容器）として形成されている。
【００４３】
図３に示す容器形成後の成型容器は、各々収納凹部４、４の容器底面部５、５となる面が折目線ａに沿って垂直に成型されているために、各々収納凹部４、４を重ね合わせた際に該シート成型容器の底部は、前記各々底面部５、５が折目線ａを中心線とする平坦面を呈して平坦になり、そのために自立可能となっているものである。
【００４４】
また、図３に示すように、前記未シール領域８を挟んで両側のシール用フランジ部２、２と未シール領域８の上周部とに亘って、又は両側のシール用フランジ部２、２と未シール領域上とに亘ってハーフカット線ｂが施されており、開封時には前記ハーフカット線ｂを折り曲げてフランジ部の上部と未シール領域８の上周部、又はフランジ部の上部と未シール領域８の上部とを切除して、未シール領域８を開口部（注出口）として容器開封できるものである。
【００４５】
なお、ハーフカット線ｂは、図２に示すように成型されたシート１の折り曲げ前に施してもよいし、図３に示すように、シート折り曲げ後のフランジ部をヒートシールした後に施してもよい。
【００４６】
図４（ａ）は、本発明のシート成型容器の正面図、（ｂ）はその側面図、（ｃ）はその上面図であり、本発明のシート成型容器は、成型されたシート１の折り曲げ前に、図３、図４（ａ）に示すように、未シール領域８に、外側に折り出されるような縦方向の折目８ａや横方向の折目８ｂを設けることにより、未シール領域８の開口部（注出口）を容易に開放して、内容物を注出し易くすることができ、図４（ｃ）に示すように、重ね合わせシールされたフランジ部の一部に形成された未シール領域８は、厚さｃ（例えば１．５ｍｍ程度）だけ、外側に折り出されている。
【００４７】
本発明のシート成型容器の成型方法の一例を、図５（ａ）〜（ｂ）に基づいて以下に説明する。
【００４８】
図５（ａ）に示すように、成型に用いる木製又は金属製の成型用型１０は、その中間部の二つ折目線ａ相当部を挟んで両側に、その折目線ａ相当部を線対称軸として線対称形に、実商品の形状（例えばボトル形状）の各々凹部１１、１１を備え、また、必要に応じて容器の注出口の形状の凹部１１Ａ、１１Ａを備える。
【００４９】
該二つ折目線ａ相当部には、各々凹部１１、１１を区画するように、耐熱性プラスチック製又は金属製又はセラミック製の薄いプレート状の成型用板１２（例えば厚さ０．５ｍｍ〜１ｍｍ程度）が垂直に取り付けられている。
【００５０】
また、成型用型１０の凹部１１、１１（及び１１Ａ、１１Ａ）の壁面あるいは壁面同士の交差部分には、成型用型１０の底面方向に連通する真空成型エアー吸引用の小孔が数個所に設けられている。
【００５１】
まず、成型用積層シート１を成型用型１０の上面に被せ、加熱して軟化させた後、真空吸引し、必要に応じてシート１の上方よりエアーを吹き付けて圧空処理して、図５（ｂ）に示すように、シート１を凹部１１（及び１１Ａ）内に吸引して容器形状に成型し、その後、冷却処理した後、成型されたシート１を成型用型１０から取り外すことにより、図２に示すようなシート成型容器が得られるものである。
【実施例】
【００５２】
以下に本発明の成型用積層シート及びその積層シートを用いて成型されたシート成型容器の具体的実施例について説明する。
【００５３】
＜基本例＞
樹脂フィルム基材層２１として☆非晶性ポリエチレンテレフタレート（ＡＰＥＴ又はＰＥＴＧ）フィルムの片面に、接着剤層２２として塗布膜厚２μｍのドライラミネート用接着剤層を塗布し、共押し出しシーラント層２３として、接着剤層２２側から順に、ガスバリア性層２４としてエチレン−ビニルアルコール（ＥＶＯＨ）樹脂層と、膜厚２μｍの接着樹脂層２７と、ナイロン層２８と、膜厚２μｍの接着樹脂層２５と、ポリエチレン樹脂層２６とを、共押し出しにて積層して、本発明の成型用積層シートを得た。
【００５４】
＜実施例１〜実施例３＞
上記基本例に基づいて、下記表１に示す実施例１〜３に示す樹脂フィルム基材層２１、ガスバリア性層２４、ナイロン層２８、ポリエチレン樹脂層２６の各層の膜厚と、ナイロン層２８、ポリエチレン樹脂層２６の樹脂組成、密度にて、本発明の成型用積層シート１を得た。
【００５５】
＜比較例１〜比較例７＞
上記基本例に基づいて、下記表１に示す比較例１〜７に示す樹脂フィルム基材層２１、ガスバリア性層２４、ナイロン層２８、ポリエチレン樹脂層２６の各層の膜厚と、ナイロン層２８、ポリエチレン樹脂層２６の樹脂組成、密度にて、比較例の成型用積層シートを得た。
【００５６】
【表１】
2005111920.tif 000003
＜評価手法＞
上記実施例１〜３及び比較例１〜７にて得られた各々成型用積層シートを用いて、図２及び図３に示すような、１５ｍｌの内容物を充填可能な自立性を有するボトル形状のシート成型容器のサンプルを各々１００個ずつ作成した。この時、内容物はシャンプーを１５ｍｌずつ成型ラインで充填した。なお、開封部のハーフカット線ｂは、樹脂フィルム基材層２１の厚みの５割まで刻切加工した。
【００５７】
＜評価結果＞
実施例１〜３及び比較例１〜７の各々成型用積層シートを用いて成型充填された上記シート成型容器の評価結果を表２に示す。
【００５８】
【表２】
2005111920.tif 000004
【図面の簡単な説明】
【００５９】
【図１】（ａ）〜（ｄ）は、本発明の成型用積層シートの一例を説明する側断面図。
【図２】本発明のシート成型容器の折目線にて折り曲げる前の一例を説明する全体斜視図。
【図３】本発明のシート成型容器の折目線にて折り曲げて重ね合わせ密封シールした後の一例を説明する全体斜視図。
【図４】（ａ）は、本発明のシート成型容器の正面図、（ｂ）は、その側面図、（ｃ）は、その上面図。
【図５】（ａ）〜（ｂ）は、本発明のシート成型容器の製造方法を説明する斜視図。
【符号の説明】
【００６０】
１…成型用積層シート  １Ａ…線対称形のシート領域  ２、３…シール用フランジ部
４…収納用凹部  ５…底面部  ６…胴部  ７…上面部  ８…未シール領域              １０…成型用型部  
２１…樹脂フィルム基材  ２２…接着剤層  ２３…共押し出しシーラント層
【図１】
2005111920.tif 000005
【図２】
2005111920.tif 000006
【図３】
2005111920.tif 000007
【図４】
2005111920.tif 000008
【図５】
2005111920.tif 000009